(57)【要約】【課題】金属を電気科学的腐食から保護しながら、良好な洗浄結果を生じる、多金属マイクロエレクトロニックデバイスのための良好な洗浄組成物を提供すること。【解決手段】本発明は、多金属マイクロエレクトロニックデバイスを洗浄するために適切なマイクロエレクトロニックフォトレジスト洗浄組成物、および引き続いて水を使用するすすぎ工程が存在する場合に、実質的または有意なあらゆる電気化学的腐食を起こさずに、多金属マイクロエレクトロニックデバイスを洗浄することに関する。本発明はまた、このような多金属マイクロエレクトロニックデバイスを、本発明の組成物を用いて洗浄するための方法に関する。【選択図】なし【特許請求の範囲】
【請求項１】
多金属マイクロエレクトロニックデバイスを洗浄するための、半水性のアルカリ性洗浄組成物であって、
（ａ）約１０％〜約３５％の水；
（ｂ）約５％〜約１５％の少なくとも１種のアルカノールアミン；
（ｃ）Ｎ−メチルピロリドン、およびＮ−メチルピロリドンとスルホランとの混合物からなる群より選択される、約１０％〜約５０％の溶媒；
（ｄ）約２％〜約１０％のグルコン酸、または水中での加水分解によりグルコン酸を生成する化合物；
（ｅ）約１％〜約８％の、式ＨＯ（ＣＨ２ＣＨ２Ｏ）ｎＣＨ２ＣＨ２ＯＨの少なくとも１種のオリゴエチレングリコールであって、ｎは１以上である、オリゴエチレングリコール；ならびに
（ｆ）必要に応じて、約１０％〜約４０％の、少なくとも１種のジエチレングリコールモノアルキルエーテルであって、該アルキル基が、１個〜４個の炭素原子を含む、ジエチレングリコールモノアルキルエーテル、
からなり、該百分率は、該組成物の総重量に基づく重量％であり、そして該アルカノールアミンの百分率が６％未満である場合、該組成物中のＮ−メチルピロリドン溶媒の量は、２０％以上であり、そしてアルカノールアミンの百分率が９％以上である場合、Ｎ−メチルピロリドンの量は、２０％未満であり得る、半水性のアルカリ性洗浄組成物。
【請求項２】
（ａ）約１０％〜約３０％の水；
（ｂ）約６％〜約１０％の少なくとも１種のアルカノールアミン；
（ｃ）約２０％〜約５０％の溶媒；
（ｄ）約２％〜約６％のグルコン酸、または水中での加水分解によりグルコン酸を生成する化合物；
（ｅ）約２％〜約６％の、式ＨＯ（ＣＨ２ＣＨ２Ｏ）ｎＣＨ２ＣＨ２ＯＨのオリゴエチレングリコールであって、ｎは１、２、３または４である、オリゴエチレングリコール；および
（ｆ）約２０％〜約３０％の、少なくとも１種のジエチレングリコールモノアルキルエーテル、  
からなる、請求項１に記載の半水性のアルカリ性洗浄組成物。
【請求項３】
前記アルカノールアミンが、モノイソプロパノールアミンからなり；
前記オリゴエチレングリコールが、テトラエチレングリコールからなり；そして
前記ジエチレングリコールモノアルキルエーテルが、ジエチレングリコールモノメチルエーテルからなる、
請求項２に記載の半水性のアルカリ性洗浄組成物。
【請求項４】
１５％〜３０％の水；
６％〜８％のモノイソプロパノールアミン；
１０％〜３０％のＮ−メチルピロリドンおよび０％〜２０％のスルホラン；
２％〜６％のグルコン酸；
３％〜５％のオリゴエチレングリコール；ならびに
２０％〜３０％のジエチレングリコールモノメチルエーテル、  
からなる、請求項２に記載の半水性のアルカリ性洗浄組成物。
【請求項５】
約２８％の水；
約６％のモノイソプロパノールアミン；
約１０％のスルホランおよび２０％のＮ−メチルピロリドン；
約３％のグルコン酸；
約５％のテトラエチレングリコール；ならびに
約２８％のジエチレングリコールモノメチルエーテル、  
からなる、請求項１に記載の半水性のアルカリ性洗浄組成物。
【請求項６】
約２５％の水；
約７％のジエタノールアミン；
約４０％のＮ−メチルピロリドン；
約５％のグルコン酸δ−ラクトン；
約３％のテトラエチレングリコール；ならびに
約２０％のジエチレングリコールモノメチルエーテル、  
からなる、請求項１に記載の半水性のアルカリ性洗浄組成物。
【請求項７】
多金属マイクロエレクトロニックデバイスを洗浄するためのプロセスであって、該デバイスを、請求項１〜６のいずれか１項に記載の洗浄組成物と、該デバイスの洗浄を達成するための時間および温度で接触させる工程を包含する、プロセス。
【請求項８】
前記洗浄が、約５０℃〜約６０℃の温度で実施される、請求項７に記載のプロセス。
【発明の詳細な説明】
【技術分野】
【０００１】
本発明は、多金属マイクロエレクトロニックデバイスを洗浄するために適切なマイクロエレクトロニックフォトレジスト洗浄組成物、および引き続いて水を使用するすすぎ工程が存在する場合に、実質的または有意なあらゆる電気化学的腐食を起こさずに、多金属マイクロエレクトロニックデバイスを洗浄することに関する。本発明はまた、このような多金属マイクロエレクトロニックデバイスを、本発明の組成物を用いて洗浄するための方法に関する。
【背景技術】
【０００２】
現在利用可能なアルカリベースのフォトレジスト洗浄組成物の多くは、多金属（例えば、Ａｌ／ＭｏまたはＡｌ／Ｔｉ）マイクロエレクトロニックデバイスを洗浄する際に使用されることが試みられる場合、良好な洗浄が起こる。しかし、この洗浄組成物をこのデバイスの表面から除去するために、引き続く従来の水すすぎ工程が使用される場合、ほぼｐＨ９以上のアルカリ性水溶液が生じ、このアルカリ性水溶液は、マイクロエレクトロニックデバイス上の多金属スタックと接触すると、２種以上の異なる金属間でガルバニ電流が形成され、このガルバニ電流は、電食（電気化学的腐食）を生じ、そして加速する。従って、「中間」のすすぎ工程（例えば、従来の溶媒（通常、イソプロピルアルコール）を用いる）が使用されることが必要になっている。この中間のすすぎ工程は、マイクロエレクトロニックデバイスが水すすぎにおいて水と接触する前に、洗浄組成物中のアルカリ性化合物をこのマイクロエレクトロニックデバイスから除去する際に役立つ。この中間のすすぎ工程は、排除されることが当然である、別の追加プロセス工程である。
【発明の概要】
【発明が解決しようとする課題】
【０００３】
さらに、金属を電気科学的腐食から保護しながら、良好な洗浄結果を生じる、多金属マイクロエレクトロニックデバイスのための良好な洗浄組成物を提供することが必要とされている。
【課題を解決するための手段】
【０００４】
上記課題を解決するために、本発明は、例えば、以下を提供する：
（項目１）
多金属マイクロエレクトロニックデバイスを洗浄するための、半水性のアルカリ性洗浄組成物であって、
（ａ）約１０％〜約３５％の水；
（ｂ）約５％〜約１５％の少なくとも１種のアルカノールアミン；
（ｃ）Ｎ−メチルピロリドン、およびＮ−メチルピロリドンとスルホランとの混合物からなる群より選択される、約１０％〜約５０％の溶媒；
（ｄ）約２％〜約１０％のグルコン酸、または水中での加水分解によりグルコン酸を生成する化合物；
（ｅ）約１％〜約８％の、式ＨＯ（ＣＨ２ＣＨ２Ｏ）ｎＣＨ２ＣＨ２ＯＨの少なくとも１種のオリゴエチレングリコールであって、ｎは１以上である、オリゴエチレングリコール；ならびに
（ｆ）必要に応じて、約１０％〜約４０％の、少なくとも１種のジエチレングリコールモノアルキルエーテルであって、該アルキル基が、１個〜４個の炭素原子を含む、ジエチレングリコールモノアルキルエーテル、
からなり、該百分率は、該組成物の総重量に基づく重量％であり、そして該アルカノールアミンの百分率が６％未満である場合、該組成物中のＮ−メチルピロリドン溶媒の量は、２０％以上であり、そしてアルカノールアミンの百分率が９％以上である場合、Ｎ−メチルピロリドンの量は、２０％未満であり得る、半水性のアルカリ性洗浄組成物。
【０００５】
（項目２）
（ａ）約１０％〜約３０％の水；
（ｂ）約６％〜約１０％の少なくとも１種のアルカノールアミン；
（ｃ）約２０％〜約５０％の溶媒；
（ｄ）約２％〜約６％のグルコン酸、または水中での加水分解によりグルコン酸を生成する化合物；
（ｅ）約２％〜約６％の、式ＨＯ（ＣＨ２ＣＨ２Ｏ）ｎＣＨ２ＣＨ２ＯＨのオリゴエチレングリコールであって、ｎは１、２、３または４である、オリゴエチレングリコール；および
（ｆ）約２０％〜約３０％の、少なくとも１種のジエチレングリコールモノアルキルエーテル、
からなる、上記項目のいずれかに記載の半水性のアルカリ性洗浄組成物。
【０００６】
（項目３）
前記アルカノールアミンが、モノイソプロパノールアミンからなり；
前記オリゴエチレングリコールが、テトラエチレングリコールからなり；そして
前記ジエチレングリコールモノアルキルエーテルが、ジエチレングリコールモノメチルエーテルからなる、
上記項目のいずれかに記載の半水性のアルカリ性洗浄組成物。
【０００７】
（項目４）
１５％〜３０％の水；
６％〜８％のモノイソプロパノールアミン；
１０％〜３０％のＮ−メチルピロリドンおよび０％〜２０％のスルホラン；
２％〜６％のグルコン酸；
３％〜５％のオリゴエチレングリコール；ならびに
２０％〜３０％のジエチレングリコールモノメチルエーテル、
からなる、上記項目のいずれかに記載の半水性のアルカリ性洗浄組成物。
【０００８】
（項目５）
約２８％の水；
約６％のモノイソプロパノールアミン；
約１０％のスルホランおよび２０％のＮ−メチルピロリドン；
約３％のグルコン酸；
約５％のテトラエチレングリコール；ならびに
約２８％のジエチレングリコールモノメチルエーテル、
からなる、上記項目のいずれかに記載の半水性のアルカリ性洗浄組成物。
【０００９】
（項目６）
約２５％の水；
約７％のジエタノールアミン；
約４０％のＮ−メチルピロリドン；
約５％のグルコン酸δ−ラクトン；
約３％のテトラエチレングリコール；ならびに
約２０％のジエチレングリコールモノメチルエーテル、  
からなる、上記項目のいずれかに記載の半水性のアルカリ性洗浄組成物。
【００１０】
（項目７）
多金属マイクロエレクトロニックデバイスを洗浄するためのプロセスであって、該デバイスを、項目１〜６のいずれか１項に記載の洗浄組成物と、該デバイスの洗浄を達成するための時間および温度で接触させる工程を包含する、プロセス。
【００１１】
（項目８）
前記洗浄が、約５０℃〜約６０℃の温度で実施される、上記項目のいずれかに記載のプロセス。
（摘要）
多金属マイクロエレクトロニックデバイスを洗浄するために適切なマイクロエレクトロニックフォトレジスト洗浄組成物、および引き続いて水を使用するすすぎ工程が存在する場合に、実質的または有意なあらゆる電気化学的腐食を起こさずに、多金属マイクロエレクトロニックデバイスを洗浄すること。
【００１２】
（発明の要旨）
本発明によれば、多金属マイクロエレクトロニックデバイスを洗浄するための、半水性のアルカリ性洗浄組成物が提供され、この組成物は、
（ａ）約１０％〜約３５％の水；
（ｂ）約５％〜約１５％の少なくとも１種のアルカノールアミン；
（ｃ）Ｎ−メチルピロリドン、およびＮ−メチルピロリドンとスルホランとの混合物からなる群より選択される、約１０％〜約５０％の溶媒；
（ｄ）約２％〜約１０％のグルコン酸、または水中での加水分解によりグルコン酸を生成する化合物；
（ｅ）約１％〜約８％の、式ＨＯ（ＣＨ２ＣＨ２Ｏ）ｎＣＨ２ＣＨ２ＯＨの少なくとも１種のオリゴエチレングリコールであって、ｎは１以上である、オリゴエチレングリコール；ならびに
（ｆ）必要に応じて、約１０％〜約４０％の、少なくとも１種のジエチレングリコールモノアルキルエーテルであって、このアルキル基は１個〜４個の炭素原子を含む、ジエチレングリコールモノアルキルエーテル、
からなる。これらの百分率は、この組成物の総重量に基づく重量％であり、そしてアルカノールアミンの百分率が６％未満である場合、この組成物中のＮ−メチルピロリドン溶媒の量は、２０％以上であり、そしてアルカノールアミンの百分率が９％以上である場合、Ｎ−メチルピロリドンの量は、２０％未満であり得る。本発明の洗浄組成物は、多金属マイクロエレクトロニックデバイスを洗浄するために特に有用であり、このマイクロエレクトロニックデバイス中の金属の電気化学的腐食を抑制する。この組成物は、マイクロエレクトロニックデバイス中の金属の有意または実質的なあらゆる電気化学的腐食なしで、このマイクロエレクトロニックデバイスを洗浄するために、約５０℃〜約６０℃の温度で使用され得る。
【発明を実施するための形態】
【００１３】
（発明の詳細な説明）
本発明の半水性のアルカリ性洗浄組成物は、この組成物中に存在する、約１０重量％〜約３５重量％の水を有する。この水は、水自体に由来しても、この組成物の別の成分の水溶液の一部である水であっても、これらの両方の供給源に由来する混合物であってもよい。この組成物中の水の好ましい量は、約１０重量％〜約３０重量％、より好ましくは、約１５重量％〜約３０重量％、そしてなおより好ましくは、約１８重量％〜約２５重量％である。
【００１４】
少なくとも１種のアルカノールアミンは、任意の適切なアルカノールアミンであり得、１個〜６個、好ましくは１個〜４個、より好ましくは１個〜３個の炭素原子のアルカノールアミンが挙げられる。特に好ましいものは、モノイソプロパノールアミンおよびジエタノールアミンである。この組成物中に存在するアルカノールアミン成分の量は、約５％〜約１５％、好ましくは、約６％〜約１０％、より好ましくは、約６％〜約８％、そしてなおより好ましくは、６％〜７％であり得る。
【００１５】
本発明の洗浄組成物において使用される溶媒は、Ｎ−メチルピロリドン、またはＮ−メチルピロリドンとスルホランとの混合物のいずれかである。この溶媒は、約０％〜約２０％のスルホランおよび約１０％〜約３０％のＮ−メチルピロリドンの量で、この組成物中に存在する。溶媒の総量は、約１０％〜約５０％、好ましくは、約２０％〜約５０％、より好ましくは、約３０％〜約５０％、そしてなおより好ましくは、約３０％〜約４０％である。本発明の組成物において、アルカノールアミンの百分率が６％未満である場合、この組成物中のＮ−メチルピロリドン溶媒の量は、２０％以上であり、そしてアルカノールアミンの百分率が９％以上である場合、Ｎ−メチルピロリドンの量は、２０％未満であり得る。
【００１６】
グルコン酸、または水中での加水分解の際にグルコン酸を生成する化合物が、この組成物の電気化学的腐食抑制剤成分として使用される。グルコン酸が使用される場合、このグルコン酸は、一般に、５０％水溶液として使用され、この５０％の水は、この組成物中で認容される水の総量の一部である。加水分解の際にグルコン酸を生成する化合物の例としては、グルコン酸δ−ラクトンが挙げられ得る。この組成物中での、グルコン酸としてのグルコン酸の総量は、約２％〜約１０％、好ましくは、約２％〜約６％、より好ましくは、約３％〜約６％、そして最も好ましくは、約３％であり得る。従って、例えば、この組成物中に３％のグルコン酸を含むことが望ましい場合、グルコン酸の５０％水溶液が６％使用される。
【００１７】
グルコン酸は、本発明の洗浄組成物中で有効な電気化学的腐食抑制剤であることが見出されたが、グルコン酸は、この組成物中で使用される有機溶媒との混和性が高くないことが見出されている。本発明の洗浄組成物の調製の時点で、その処方物中に充分な水が存在するので、この混和性は問題にならない。しかし、この洗浄組成物の使用中に、特に、洗浄が約５０℃〜約６０℃という非常に好ましい温度で実施される場合、水が蒸発し、相分離が起こり、この洗浄組成物が曇ることが見出されている。この問題および欠点を克服するために、この洗浄組成物中には、式ＨＯ（ＣＨ２ＣＨ２Ｏ）ｎＣＨ２ＣＨ２ＯＨ（ここで、ｎは１以上であり、好ましくは１〜４である）の、少なくとも１種のオリゴエチレングリコール成分が存在しなければならないことが見出された。この成分の存在は、相分離が起こることを抑制または防止し、そして本発明の洗浄組成物が、グルコン酸成分の電気化学的腐食の抑制特性を維持することを可能にする。このオリゴエチレングリコール成分は、好ましくは、ジエチレングリコール、トリエチレングリコール、およびテトラエチレングリコールである。これらのオリゴエチレングリコール成分が、本発明の組成物において上記相分離を抑制または防止し、そして電気化学的腐食を低下させることが可能であることは、驚くべきことである。なぜなら、エチレングリコールおよびグリセロールは、本発明の組成物において、上記相分離を抑制または防止し、そして電気化学的腐食を低下させるこの能力を有さないからである。少なくとも１種のオリゴエチレングリコールは、この組成物中に、約１％〜約８％、好ましくは、約２％〜約６％、より好ましくは、約３％〜約５％、そしてなおより好ましくは、約５％の量で存在する。
【００１８】
必要に応じて、本発明の洗浄組成物中には、少なくとも１種のジエチレングリコールモノアルキルアミンが存在し、このアルキル基は、１個〜４個の炭素原子を含む。少なくとも１種のジエチレングリコールモノアルキルアミン成分が本発明の組成物中に存在し、そして好ましくは、このような成分が存在する場合、この成分は、約１０％〜約４０％、好ましくは、約１０％〜約３０％、より好ましくは、約２０％〜約３０％、そしてなおより好ましくは、約２５％〜約２８％の量で存在する。
【００１９】
本発明の洗浄組成物は、多金属マイクロエレクトロニックデバイスのフォトレジストおよび他の残渣（例えば、プラズマ残渣およびエッチング残渣）を洗浄するために充分な、適切な任意の洗浄温度および時間で使用され得るが、特に、約５０℃〜約６０℃の温度で、約３０秒〜約６０秒の時間にわたって、このような多金属デバイスを洗浄し得、そして洗浄されたデバイスが引き続く水性すすぎに供される場合でさえも、このデバイス中の金属の電気化学的腐食を抑制しながら、このように洗浄し得る。
【実施例】
【００２０】
以下の表１は、本発明の洗浄組成物の例を記載する。この表１および引き続く表２において、以下の略号が使用される。百分率は、重量％である。
【００２１】
ＭＩＰＡ＝モノイソプロパノールアミン
ＤＥＡ＝ジエタノールアミン
ＧＬＵ＝グルコン酸５０％水溶液
δ−ＬＡＣ＝グルコン酸δ−ラクトン
ＳＦＬ＝スルホラン
ＮＭＰ＝Ｎ−メチルピロリドン
ＤＥＧ＝ジエチレングリコール
ＥＧ＝エチレングリコール
ＴＥＧ＝テトラエチレングリコール
ＣＡＲ＝カルビトール（ジエチレングリコールモノメチルエーテル）
ＧＬＹ＝グリセロール
【００２２】
【表１】
2010245489.tif 000002
上記組成物Ａ〜Ｉの評価のために、Ａｌ／Ｔｉバイメタルラインを有するＴＦＴガラスマイクロエレクトロニック基材を使用した。これらの基材を、５０℃〜約６０℃で、約３０秒〜約６０秒の時間にわたって、洗浄溶液で処理した。次いで、洗浄された基材を、クリーナーの５％溶液（９５％水）に１分〜３分浸漬し（中間のすすぎなしでの水でのすすぎの環境をシミュレートし）、次いで、任意の電気化学的腐食の規模を評価した。上記組成物Ａ〜Ｉの全てが、顕著な電気化学的腐食も起こさず、曇りの発生もなしで、基材を徹底的に洗浄した。
【００２３】
比較の目的で、以下の表２の比較組成物ＡＡ〜ＥＥを処方し、そして同じ試験条件に供した。
【００２４】
【表２】
2010245489.tif 000003
組成物ＡＡ（グルコン酸を含まない）は、有意な電気化学的腐食を有する。組成物ＢＢおよびＣＣは、テトラエチレングリコールの代わりにエチレングリコールおよびグリセロールが使用されたことを除いて、本発明の組成物ＡおよびＢと同じである。これらの比較組成物ＢＢおよびＣＣは、望ましくない曇りを発生させ、そしてグルコン酸の相分離を起こした。比較組成物ＤＤとＥＥとの両方が、顕著な曇りを発生させ、相分離をもたらした。これらの比較組成物中の、低濃度（６％）のＭＩＰＡと低濃度（１５％）のＮＭＰとの組み合わせは、このような結果を生じ、一方で、本発明の、アルカノールアミン（ＭＩＰＡ）の百分率が６％未満である類似の組成物、および組成物中のＮＭＰ溶媒の量が２０％以上であるか、またはアルカノールアミン（ＭＩＰＡ）の百分率が９％以上である場合にはＮＭＰの量が２０％未満である類似の組成物は、このような曇りおよび相分離を起こさなかった。従って、ＭＩＰＡ溶媒またはＮＭＰ溶媒のいずれかが、本発明の組成物中に、高濃度の範囲で存在しなければならない。すなわち、アルカノールアミンの百分率が６％未満である場合、組成物中のＮ−メチルピロリドン溶媒の量は２０％以上であり、そしてアルカノールアミンの百分率が９％以上である場合、Ｎ−メチルピロリドンの量は２０％未満であり得る。
【００２５】
本発明は、その具体的な実施形態を参照しながら本明細書中に記載されたが、変更、改変およびバリエーションが、本明細書中に開示される新規概念の趣旨および範囲から逸脱することなくなされ得ることが明らかである。従って、このような変更、改変およびバリエーションの全ては、添付の特許請求の範囲の趣旨および範囲内に含まれることが意図される。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
多金属マイクロエレクトロニックデバイスを洗浄するための、半水性のアルカリ性洗浄組成物であって、
（ａ）約１０％〜約３５％の水；
（ｂ）約５％〜約１５％の少なくとも１種のアルカノールアミン；
（ｃ）Ｎ−メチルピロリドン、およびＮ−メチルピロリドンとスルホランとの混合物からなる群より選択される、約１０％〜約５０％の溶媒；
（ｄ）約２％〜約１０％のグルコン酸、または水中での加水分解によりグルコン酸を生成する化合物；
（ｅ）約１％〜約８％の、式ＨＯ（ＣＨ２ＣＨ２Ｏ）ｎＣＨ２ＣＨ２ＯＨの少なくとも１種のオリゴエチレングリコールであって、ｎは１以上である、オリゴエチレングリコール；ならびに
（ｆ）必要に応じて、約１０％〜約４０％の、少なくとも１種のジエチレングリコールモノアルキルエーテルであって、該アルキル基が、１個〜４個の炭素原子を含む、ジエチレングリコールモノアルキルエーテル、
からなり、該百分率は、該組成物の総重量に基づく重量％であり、そして該アルカノールアミンの百分率が６％以下である場合、該組成物中のＮ−メチルピロリドン溶媒の量は、２０％以上であり、そしてアルカノールアミンの百分率が９％以上である場合、Ｎ−メチルピロリドンの量は、２０％以下であり得る、半水性のアルカリ性洗浄組成物。
【請求項２】
（ａ）約１０％〜約３０％の水；
（ｂ）約６％〜約１０％の少なくとも１種のアルカノールアミン；
（ｃ）約２０％〜約５０％の溶媒；
（ｄ）約２％〜約６％のグルコン酸、または水中での加水分解によりグルコン酸を生成する化合物；
（ｅ）約２％〜約６％の、式ＨＯ（ＣＨ２ＣＨ２Ｏ）ｎＣＨ２ＣＨ２ＯＨのオリゴエチレングリコールであって、ｎは１、２、３または４である、オリゴエチレングリコール；および
（ｆ）約２０％〜約３０％の、少なくとも１種のジエチレングリコールモノアルキルエーテル、  
からなる、請求項１に記載の半水性のアルカリ性洗浄組成物。
【請求項３】
前記アルカノールアミンが、モノイソプロパノールアミンからなり；
前記オリゴエチレングリコールが、テトラエチレングリコールからなり；そして
前記ジエチレングリコールモノアルキルエーテルが、ジエチレングリコールモノメチルエーテルからなる、
請求項２に記載の半水性のアルカリ性洗浄組成物。
【請求項４】
１５％〜３０％の水；
６％〜８％のモノイソプロパノールアミン；
１０％〜３０％のＮ−メチルピロリドンおよび０％〜２０％のスルホラン；
２％〜６％のグルコン酸；
３％〜５％のオリゴエチレングリコール；ならびに
２０％〜３０％のジエチレングリコールモノメチルエーテル、
からなる、請求項２に記載の半水性のアルカリ性洗浄組成物。
【請求項５】
約２８％の水；
約６％のモノイソプロパノールアミン；
約１０％のスルホランおよび２０％のＮ−メチルピロリドン；
約３％のグルコン酸；
約５％のテトラエチレングリコール；ならびに
約２８％のジエチレングリコールモノメチルエーテル、
からなる、請求項１に記載の半水性のアルカリ性洗浄組成物。
【請求項６】
約２５％の水；
約７％のジエタノールアミン；
約４０％のＮ−メチルピロリドン；
約５％のグルコン酸δ−ラクトン；
約３％のテトラエチレングリコール；ならびに
約２０％のジエチレングリコールモノメチルエーテル、
からなる、請求項１に記載の半水性のアルカリ性洗浄組成物。
【請求項７】
多金属マイクロエレクトロニックデバイスを洗浄するためのプロセスであって、該デバイスを、請求項１〜６のいずれか１項に記載の洗浄組成物と、該デバイスの洗浄を達成するための時間および温度で接触させる工程を包含する、プロセス。
【請求項８】
前記洗浄が、約５０℃〜約６０℃の温度で実施される、請求項７に記載のプロセス。